(57)【要約】【課題】  セパレーター剥離時の静電気発生量が少なく、打ち抜き加工性に優れ、しかも打ち抜き加工後に紙粉などが発生しないクリーンな両面粘着テープを得る。【解決手段】  両面粘着テープは、支持体の両側にアクリル系粘着剤からなる粘着剤層が設けられ、その両粘着剤層の表面にセパレーターが貼り合わせられた両面粘着テープであって、前記支持体及びセパレーターが、少なくとも片側にＡｌ、Ａｇ、Ａｕ及びＮｉから選択された金属が蒸着されたポリエステルフィルムで構成されている。この前記両面粘着テープは、例えば、粘着剤層を構成する粘着剤組成物の弾性率が０．０７５ＭＰａ以上であり、且つ剥離接着力が４Ｎ／２０ｍｍ以上である。【選択図】    図１
2011012275.tif 000002
【特許請求の範囲】
【請求項１】
支持体の両側にアクリル系粘着剤からなる粘着剤層が設けられ、その両粘着剤層の表面にセパレーターが貼り合わせられた両面粘着テープであって、前記支持体及びセパレーターが、少なくとも片側にＡｌ、Ａｇ、Ａｕ及びＮｉから選択された金属が蒸着されたポリエステルフィルムで構成されている両面粘着テープ。
【請求項２】
粘着剤層を構成する粘着剤組成物の弾性率が０．０７５ＭＰａ以上であり、剥離接着力が４Ｎ／２０ｍｍ以上である請求項１記載の両面粘着テープ。
【発明の詳細な説明】
【技術分野】
【０００１】
本発明は、電子部品の組み立てなどの用途に使用される両面粘着テープに関し、より詳細には、セパレーター剥離時の静電気発生量が少なく、打ち抜き加工性に優れ、しかも打ち抜き加工後に紙粉などが発生しないクリーンな両面粘着テープに関するものである。
【背景技術】
【０００２】
通常、銘板用両面粘着テープのセパレーターとして紙にポリエチレンフィルムをラミネートした材料が用いられる。この場合、セパレーターの剥離時に発生する静電気量は少ないものの、打ち抜き加工時に紙粉が発生しやすい。打ち抜き加工時の紙粉の発生を無くすために、ポリエステルフィルムなどのプラスチックフィルムをセパレーターの材料に使用されるが、この場合にはセパレーター剥離時の静電気発生量が非常に多くなる。このようなプラスチックフィルムの静電気発生量を少なくする目的で、帯電防止剤を塗布したり、練り込むという方法があるが、このような方法は、帯電防止剤が材料中を自由に移動できることから、安定した帯電防止効果が得られにくいという難点がある。
【０００３】
また、クリーンで静電気発生量の少ないセパレーターの材料として金属箔（例えばＡｌ箔）や金属箔とプラスチックフィルムの貼り合わせ品（例えばＡｌ箔とポリエステルフィルムの積層体）などが提案されているが、これらは、打ち抜き加工時に金属の塑性変形に起因するバリが発生しやすく、打ち抜き加工性に劣るといった難点が有る。
【発明の概要】
【発明が解決しようとする課題】
【０００４】
従って、本発明の目的は、セパレーター剥離時の静電気発生量が少なく、打ち抜き加工性に優れ、しかも打ち抜き加工後に紙粉などが発生しないクリーンな両面粘着テープを提供することにある。
【課題を解決するための手段】
【０００５】
本発明者は前記目的を達成するため鋭意検討した結果、特定の支持体と特定のセパレーター及び特定の粘着剤との組み合わせで構成される両面粘着テープにおいてその目的を達成しうることを見出し、本発明に至ったものである。
【０００６】
すなわち、本発明は、支持体の両側にアクリル系粘着剤からなる粘着剤層が設けられ、その両粘着剤層の表面にセパレーターが貼り合わせられた両面粘着テープであって、前記支持体及びセパレーターが、少なくとも片側にＡｌ、Ａｇ、Ａｕ及びＮｉから選択された金属が蒸着されたポリエステルフィルムで構成されている両面粘着テープを提供する。
前記両面粘着テープは、例えば、粘着剤層を構成する粘着剤組成物の弾性率が０．０７５ＭＰａ以上であり、且つ剥離接着力が４Ｎ／２０ｍｍ以上である。
【発明の効果】
【０００７】
本発明の両面粘着テープは、打ち抜き加工性、クリーン性に優れるとともに、セパレーター剥離時の静電気発生量が極めて少ない。
【図面の簡単な説明】
【０００８】
【図１】本発明の両面粘着テープの一例を示す概略断面図である。
【発明を実施するための形態】
【０００９】
以下に、本発明を必要に応じて図面を参照しつつ詳細に説明する。図１は本発明の両面粘着テープの一例を示す概略断面図である。この両面粘着テープでは、支持体１の両側にアクリル系粘着剤からなる粘着剤層２，２が設けられ、その両粘着剤層２，２の表面にセパレーター３，３が貼り合わされている。そして、支持体１及びセパレーター３，３の少なくとも片側には、導電性を有するＡｌ、Ａｇ、Ａｕ及びＮｉから選択された金属が蒸着されている。
【００１０】
前記支持体１及びセパレーター３，３を構成するプラスチックフィルムとしては、両面粘着テープの用途に耐え得る樹脂で形成されていれば特に限定されず、例えば、ナイロン、ポリエチレン、ポリ塩化ビニル、ポリエステル、ポリプロピレンなどからなるフィルム；又はこれらの積層体が挙げられる。なお、セパレーター３，３の材料としては、表面に塗布する剥離剤としてのシリコーン樹脂に対して触媒毒となる成分を含まないものが好ましい。上記のプラスチックフィルムの中でも、打ち抜き加工性等の点からポリエステルフィルムが特に好ましい。
【００１１】
支持体１及びセパレーター３，３の厚さとしては、通常、１２〜１００μｍ程度であり、好ましくは、支持体の場合は１２〜５０μｍ程度、セパレーターの場合は２５〜１００μｍ程度である。なお、セパレーター３，３においては、通常、剥離性を付与するため、プラスチックフィルムの粘着剤層側の表面（プラスチックフィルムに金属蒸着が施されている場合にはその蒸着層の表面）に、慣用の長鎖アルキル系剥離剤や付加型あるいは縮合型シリコーン剥離剤による処理が施される。前記剥離剤として、より好ましくはシリコーン剥離剤である。
【００１２】
支持体１及びセパレーター３，３を構成するプラスチックフィルムに蒸着される金属薄膜の厚さは、通常０．０１〜２μｍ、好ましくは０．０４〜１μｍ程度である。０．０１μｍ未満の厚さでは静電気除去効果の安定性に欠け、２μｍを超える厚さでは蒸着層の層間剥離が起こりやすくなる。金属の蒸着は真空蒸着法などの慣用の方法により行うことができる。金属蒸着は、支持体１及びセパレーター３，３を構成するプラスチックフィルムの片側のみに施されていてもよく、両側に施されていてもよい。
【００１３】
粘着剤層２，２の形成に用いるアクリル系粘着剤は、（メタ）アクリル酸アルキルエステル（例えば、メチルエステル、エチルエステル、プロピルエステル、ブチルエステル、２−エチルヘキシルエステル、イソオクチルエステル、イソノニルエステル、イソデシルエステル、ドデシルエステル、ラウリルエステル、トリデシルエステル、ペンタデシルエステル、ヘキサデシルエステル、ヘプタデシルエステル、オクタデシルエステル、ノナデシルエステル、エイコシルエステル等のＣ1-20アルキルエステル）；（メタ）アクリル酸、イタコン酸等のカルボキシル基含有単量体；（メタ）アクリル酸ヒドロキシエチル、（メタ）アクリル酸ヒドロキシプロピル等のヒドロキシル基含有単量体；Ｎ−メチロールアクリルアミド等のアミド基含有単量体；（メタ）アクリロニトリル等のシアノ基含有単量体；（メタ）アクリル酸グリシジル等のエポキシ基含有単量体；酢酸ビニル等のビニルエステル類；スチレン、α−メチルスチレン等のスチレン系単量体などを含む単量体混合物を、溶液重合、乳化重合、懸濁重合、ＵＶ重合などの公知の重合法にて共重合して得られるアクリル系共重合体に、必要に応じて、粘着付与剤、充填剤、架橋剤等の添加剤を添加することにより調製できる。
【００１４】
粘着剤層２，２は、前記アクリル系粘着剤を支持体１又はセパレーター３上に塗布、乾燥し、必要に応じて熱架橋させることにより形成できる。
【００１５】
粘着剤層２，２を構成する粘着剤組成物の弾性率は０．０７５ＭＰａ以上（例えば０．０７５〜０．４ＭＰａ程度）が好ましく、剥離接着力は４Ｎ／２０ｍｍ以上（例えば４〜２０Ｎ／２０ｍｍ程度）が好ましい。前記粘着剤組成物の弾性率が０．０７５ＭＰａ未満では打ち抜き加工性が低下しやすく、また、打ち抜き加工後に再融着しやすくなる。前記剥離接着力が４Ｎ／２０ｍｍ未満では被着体である電子部品等の固定が不十分になりやすい。
前記弾性率及び剥離接着力は、前記アクリル系共重合体の単量体組成、粘着付与剤、充填剤、架橋剤等の添加剤の種類や量などを適宜選択することにより調整できる。
【００１６】
本発明の両面粘着テープは、例えば、少なくとも片側の面にＡｌ等の蒸着膜を施したプラスチックフィルム（セパレーター３）の片側に必要に応じて剥離剤層を設けた後、アクリル系粘着剤により粘着剤層２を形成して、セパレーター付き粘着剤層を作製し、次いで、少なくとも片側の面にＡｌ等の蒸着膜を施したプラスチックフィルム（支持体１）の両側に上記のセパレーター付き粘着剤層を貼り合わせることにより製造することができる。
【００１７】
本発明の両面粘着テープは、例えば以下のようにして使用される。すなわち、まず一方のセパレーター３が剥離されて被着体に貼り合わされる。この場合、剥離したセパレーター３も露出した粘着剤層２表面も、該セパレーター３及び支持体１に施された金属蒸着膜により、静電気の発生が著しく抑制される。次に、両面粘着テープが貼着した被着体が打ち抜き加工され、さらに、もう一方のセパレーター３が剥がされて部品に装着される。この際も、剥離したセパレーター３及び粘着剤層２表面の静電気の発生量は、セパレーター３及び支持体１の金属蒸着膜により著しく低減され、部品に対して静電気による悪影響を与えない。また、本発明の両面粘着テープでは、支持体１がプラスチックフィルムで構成されているので、打ち抜き加工時等において紙粉が発生せず、クリーンである。さらに、静電気の発生を金属蒸着膜により抑制するので、金属箔を用いた両面粘着テープのように打ち抜き加工時にバリが発生することがなく、打ち抜き加工性に優れる。
【実施例】
【００１８】
以下、本発明の実施例について説明する。なお、以下において「部」とあるのは重量部を意味する。
【００１９】
実施例１
厚さ約０．５μｍのＡｌ蒸着膜が両面に施されたポリエステルフィルム（厚さ５０μｍ）の片側に付加反応タイプの熱硬化型シリコーン［信越化学工業（株）製、商品名「ＫＳ−７７２」、硬化触媒としてＰＬ−８を使用］を乾燥後の塗布重量が０．５ｇ／ｍ2になるように塗布し、１４０℃雰囲気下にて３０秒間乾燥、硬化することによって、セパレーターを作製した。このセパレーターに乾燥後の厚さが４０μｍとなるように下記のアクリル系粘着剤を塗布、乾燥してセパレーター付き粘着剤層を得た。次に、厚さ約０．５μｍのＡｌ蒸着膜が両面に施されたポリエステルフィルム（厚さ２５μｍ；支持体）の両側に上記のセパレーター付き粘着剤層を貼り合わせて両面粘着テープを作製した。
（粘着剤）
アクリル酸ブチル１００部、アクリル酸７部、過酸化ベンゾイル０．２部を、トルエン溶媒中で重合して得たアクリル共重合体（重量平均分子量約５０万）にイソシアネート系架橋剤［日本ポリウレタン工業（株）製、商品名「コロネートＬ」］５部を混合したアクリル系粘着剤。
【００２０】
実施例２
セパレーター及び支持体として、片面に厚さ約０．５μｍのＡｌ蒸着膜が施されたポリエステルフィルムを使用した以外は実施例１と同様にして両面粘着テープを作製した。なお、セパレーターは、Ａｌ蒸着膜側にシリコーンを塗布した。
【００２１】
実施例３
下記のアクリル系粘着剤を使用した以外は実施例２と同様にして両面粘着テープを作製した。
（粘着剤）
アクリル酸２−エチルヘキシル１００部、アクリル酸１０部、過酸化ベンゾイル０．２部を、酢酸エチル溶媒中で重合して得たアクリル共重合体（重量平均分子量約８０万）にテルペンフェノール樹脂３０部、イソシアネート系架橋剤［日本ポリウレタン工業（株）製、商品名「コロネートＬ」］３部を混合したアクリル系粘着剤。
【００２２】
比較例１
セパレーター及び支持体として、金属蒸着膜が施されていない通常のポリエステルフィルム（厚みは実施例２と同じ）を使用した以外は実施例２と同様にして両面粘着テープを作製した。
【００２３】
比較例２
支持体として、金属蒸着膜が施されていない通常のポリエステルフィルム（厚みは実施例２と同じ）を使用した以外は実施例２と同様にして両面粘着テープを作製した。
【００２４】
比較例３
セパレーター及び支持体として、Ａｌ箔（厚みは実施例１と同じ）を使用した以外は実施例２と同様にして両面粘着テープを作製した。
【００２５】
比較例４
セパレーターとして、両面をポリエチレンでラミネートされた上質紙（坪量：８０ｇ／ｍ2）を使用した以外は実施例２と同様にして両面粘着テープを作製した。
【００２６】
評価試験
上記の実施例１〜３及び比較例１〜４の各両面粘着テープについて、以下の要領で、弾性率、剥離接着力、打ち抜き加工性、静電気発生量を測定、評価した。結果を表１に示す。
【００２７】
（弾性率）
アクリル系粘着剤層を５０ｍｍ×５０ｍｍの大きさに切り出し、幅方向に丸めた。これを用いて、万能引張り試験機により、２３℃、６５％ＲＨの条件下、チャック間距離１０ｍｍ、引張り速度１００ｍｍ／分の条件で荷重と伸びとの関係を求めてグラフ化し、初期の傾きから弾性率（ＭＰａ）を求めた。
【００２８】
（剥離接着力）
両面粘着テープサンプルを幅２０ｍｍ×長さ１００ｍｍの大きさに裁断して試験片を作製し、この試験片を被着体としてのステンレス板に２ｋｇのローラーを一往復させる方法で圧着し、２３℃、６５％ＲＨの条件下、引張り速度３００ｍｍ／分の条件で、１８０°剥離に要する力（Ｎ／２０ｍｍ）を測定した。
【００２９】
（打ち抜き加工性）
種々の形状を持つトムソン刃型で両面粘着テープサンプルを打ち抜き加工（全抜き及びハーフカット）し、加工性（クリーン度、打ち抜き品の形状及び剥がし易さ）を下記の基準で評価した。
○：打ち抜き加工された両面テープサンプルにバリの発生や紙粉等はみられ        ず、エッジもスムーズであった。
△：打ち抜き加工された両面テープサンプルにバリの発生又は紙粉が僅かに        みられた。
×：打ち抜き加工された両面テープサンプルにバリの発生又は紙粉が顕著に        みられた。
【００３０】
（静電気発生量）
両面粘着テープサンプルを幅１０ｍｍ×長さ２００ｍｍの大きさに裁断して試験片を作成し、この試験片を２３℃、６５％ＲＨの条件下、約５０ｍ／ｍｉｎの速度でセパレーターを剥離し、その時のセパレーター表面及び粘着剤層表面における静電気の発生量（ｋＶ）を、ＫＡＳＵＧＡ社製ＳＴＡＴＩＣ−ＶＯＬＴＭＥＴＥＲ（ＭＯＤＥＬ：ＫＳ−４７１）を用いて、前記各表面から約１０ｃｍの距離で測定した。なお、初めの片面のセパレーター（セパレーターＡ）は空気中で剥離し、もう一方のセパレーター（セパレーターＢ）はゴム製のカッターマットに両面粘着テープを貼り合わせた後に剥離した。
【００３１】
【表１】
2011012275.tif 000003
【符号の説明】
【００３２】
１  支持体
２  粘着剤層
３  セパレーター
【図１】
2011012275.tif 000004